【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
エチレン、第１および第２のアルキルアクリレート、ならびに酸またはその誘導体の総重量を基準として、約１０〜約４０重量％の第１のアルキルアクリレート、約１５〜約６５重量％の第２のアルキルアクリレート、および０〜約５重量％の１，４−ブテン二酸またはその誘導体の共重合から誘導されたエチレン共重合体を含む組成物であって、
前記第１のアルキルアクリレートがアルキル基中に１〜４個の炭素、好ましくはメチルアクリレート、エチルアクリレート、またはそれらの組み合わせを有し、
前記第１のアルキルアクリレートが前記共重合体中に１０〜４０重量％存在し、
前記第２のアルキルアクリレートが前記第１のアルキルアクリレートとは異なり、そしてアルキル基中に１〜４個、好ましくは３または４個の炭素原子を有し、
前記第２のアルキルアクリレートが前記共重合体中に、前記第１のアルキルアクリレートが２３〜４０重量％の範囲内で存在するときの１５重量％の下限から、および前記第１のアルキルアクリレートが１０重量％で存在するときの４７重量％の下限から、および１０重量％の前記第１のアルキルアクリレートでの下限と２３重量％の前記第１のアルキルアクリレートでの下限との間で直線的に変わる下限から、前記第１のアルキルアクリレートが４０重量％で存在するときの３５重量％の上限まで、および前記第１のアルキルアクリレートが１０重量％で存在するときの６５重量％の上限まで、および第１のアルキルアクリレート４０〜１０重量％の間で直線的に変わる上限まで存在し、
前記誘導体が前記酸の無水物、もしくはモノアルキルエステル中のアルキル基が１〜約６個の炭素原子を有する前記酸のモノアルキルエステル、またはそれらの２つ以上の組み合わせであり、かつ、
前記共重合体が４０，０００より上、好ましくは約４５，０００〜約６５，０００の数平均分子量（Ｍn）、約３〜約３０ｇ／１０分のメルトインデックス（ＭＩ）、および約２．５〜約６、好ましくは約２．５〜５の多分散性を有する組成物。
【請求項２】
前記第１のアルキルアクリレートがメチルアクリレートであり、そして前記第２のアルキルアクリレートがｎ−ブチルアクリレートであり、
前記メチルアクリレートが前記共重合体中に１５〜３０重量％で存在し、かつ、
前記ｎ−ブチルアクリレートが前記共重合体中に、メチルアクリレートが２７〜３０重量％の範囲内で存在するときの２０重量％の下限から、およびメチルアクリレートが１５重量％で存在するときの４５重量％の下限から、および１５重量％メチルアクリレートでの下限と２７重量％メチルアクリレートでの下限との間で直線的に変わる下限から、メチルアクリレートが３０重量％で存在するときの４５重量％の上限まで、およびメチルアクリレートが１５重量％で存在するときの６０重量％の上限まで、およびメチルアクリレート３０〜１５重量％の間で直線的に変わる上限まで存在する、請求項１に記載の組成物。
【請求項３】
前記エチレン共重合体が２０〜３０重量％のメチルアクリレート、３５〜４５重量％のｎ−ブチルアクリレート、
メチル水素マレエート、エチル水素マレエート、プロピル水素マレエート、ブチル水素マレエート、またはそれらの２つ以上の組み合わせから選択された２〜５重量％の１，４−ブテン二酸のモノエチルエステル・コモノマーから誘導され、
前記共重合体が約４５，０００〜約６５，０００のＭnおよび約２．５〜約５の多分散性を有し、
組成物が硬化剤、添加剤、および任意選択的に追加のポリマー、第２のポリマー、または両方をさらに含み、
前記添加剤が酸化防止剤、内側離型剤、スコーチ防止剤、可塑剤、加硫促進剤、フィラー、またはそれらの２つ以上の組み合わせを含み、
前記追加のポリマーがエチレン・アルキルアクリレート共重合体、ポリアクリレート共重合体、またはそれらの組み合わせを含み、
前記第２のポリマーが熱硬化性樹脂、熱可塑性樹脂、またはそれらの組み合わせを含み、前記熱硬化性樹脂がエポキシ樹脂、フェノール樹脂、不飽和ポリエステル樹脂、ビニルエステル樹脂、またはそれらの組み合わせを含み、前記添加剤がフィラー、強化繊維、繊維構造体、またはそれらの２つ以上の組み合わせを含み、そして組成物が、任意選択的に、硬化された組成物であり、そして、
組成物が、任意選択的に、硬化されたまたは後硬化された組成物である、請求項２に記載の組成物。
【請求項４】
組成物を含むまたはそれから製造された物品であって、
等速ジョイントブーツ、Ｉ−シャフトブーツ、ハーフシャフトブーツ、スパークプラグブーツ、ホース、シール、ガスケット、ダンパー、ベルト、点火ワイヤー外被、プリント回路基板、ブレーキパッド、またはクラッチ面材を含み、かつ、
前記組成物が請求項１〜３のいずれか一項に記載されたものである物品。
【請求項５】
エチレンを、エチレン共重合体を製造するのに有効な条件下に第１のアルキルアクリレート、第２の異なるアルキルアクリレート、および任意選択的に１，４−ブテン二酸またはその誘導体と接触させる工程を含む方法であって、
前記エチレン共重合体が請求項１〜６のいずれか一項に記載されたものであり、
前記条件が１２０℃〜１８５℃または１４０℃〜１６５℃の温度、１９００〜２８１０ｋｇ／ｃｍ2または２０６５〜２８１０ｋｇ／ｃｍ2の圧力、および３０℃〜９０℃または５０℃〜９０℃のフィード温度を含み、
前記エチレン共重合体を硬化剤、添加剤、追加のポリマーもしくは第２のポリマー、またはそれらの２つ以上の組み合わせと組み合わせて配合組成物を製造する工程、任意選択的に前記配合組成物を所望の形状へ成形二次加工する工程、および前記配合組成物を同時にまたは逐次的に硬化させ、そして任意選択的に後硬化させる工程を含み、
前記添加剤が酸化防止剤、内側離型剤、スコーチ防止剤、可塑剤、加硫促進剤、フィラー、またはそれらの２つ以上の組み合わせを含み、
前記追加のポリマーがエチレン・アルキルアクリレート共重合体、ポリアクリレート共重合体、またはそれらの組み合わせを含み、
前記第２のポリマーが熱硬化性樹脂、熱可塑性樹脂、またはそれらの組み合わせを含み、前記熱硬化性樹脂がエポキシ樹脂、フェノール樹脂、不飽和ポリエステル樹脂、ビニルエステル樹脂、またはそれらの組み合わせを含み、
前記二次加工する工程がコーティング、積層、モールディング、押出、フィラメント・ワインディング、カレンダー掛け、またはそれらの２つ以上の組み合わせを含み、そして、
前記物品が等速ジョイントブーツ、Ｉ−シャフトブーツ、ハーフシャフトブーツ、スパークプラグブーツ、ホース、シール、ガスケット、ダンパー、ベルト、点火ワイヤー外被、プリント回路基板、ブレーキパッド、またはクラッチ面材を含む方法。
【手続補正２】
【補正対象書類名】明細書
【補正対象項目名】００８４
【補正方法】変更
【補正の内容】
【００８４】
表３−２.５Ｈｚの周波数で２３℃でのデマチア亀裂成長
2009500476.tif 000001
次に、本発明の好ましい態様を示す。
1.  エチレン、第１および第２アルキルアクリレート、ならびに酸またはその誘導体の総重量を基準として、約１０〜約４０重量％の第１アルキルアクリレート、約１５〜約６５重量％の第２アルキルアクリレート、および０〜約５重量％の１，４−ブテン二酸またはその誘導体の共重合から誘導されたエチレン共重合体を含む組成物であって、
前記第１アルキルアクリレートがアルキル基中に１〜４個の炭素、好ましくはメチルアクリレート、エチルアクリレート、またはそれらの組み合わせを有し、
前記第２アルキルアクリレートが前記第１アルキルアクリレートとは異なり、そしてアルキル基中に１〜４個、好ましくは３または４個の炭素原子を有し、
前記誘導体が前記酸の無水物、もしくはモノアルキルエステル中のアルキル基が１〜約６個の炭素原子を有する前記酸のモノアルキルエステル、またはそれらの２つ以上の組み合わせであり、かつ、
前記共重合体が４０，０００より上、好ましくは約４５，０００〜約６５，０００の数平均分子量（Ｍn）、約３〜約３０ｇ／１０分のメルトインデックス（ＭＩ）、および約２．５〜約６、好ましくは約２．５〜５の多分散性を有する組成物。
2.  前記第１アルキルアクリレートがメチルアクリレートであり、そして前記第２アルキルアクリレートがｎ−ブチルアクリレートである、上記１に記載の組成物。
3.  前記第１アルキルアクリレートが１０〜４０重量％存在し、そして前記第２アルキルアクリレートが前記共重合体中に、前記第１アルキルアクリレートが２３〜４０重量％の範囲内で存在するときの１５重量％の下限から、および前記第１アルキルアクリレートが１０重量％で存在するときの４７重量％の下限から、および１０重量％の前記第１アルキルアクリレートでの下限と２３重量％の前記第１アルキルアクリレートでの下限との間で直線的に変わる下限から、前記第１アルキルアクリレートが４０重量％で存在するときの３５重量％の上限まで、および前記第１アルキルアクリレートが１０重量％で存在するときの６５重量％の上限まで、および前記第１アルキルアクリレート４０〜１０重量％の間で直線的に変わる上限まで存在する、上記１または２に記載の組成物。
4.  前記メチルアクリレートが前記共重合体中に１５〜３０重量％で存在し、そしてｎ−ブチルアクリレートが前記共重合体中に、メチルアクリレートが２７〜３０重量％の範囲内で存在するときの２０重量％の下限から、およびメチルアクリレートが１５重量％で存在するときの４５重量％の下限から、および１５重量％メチルアクリレートでの下限と２７重量％メチルアクリレートでの下限との間で直線的に変わる下限から、メチルアクリレートが３０重量％で存在するときの４５重量％の上限まで、およびメチルアクリレートが１５重量％で存在するときの６０重量％の上限まで、およびメチルアクリレート３０〜１５重量％の間で直線的に変わる上限まで存在する、上記２に記載の組成物。
5.  前記エチレン共重合体が２０〜３０重量％のメチルアクリレート、３５〜４５重量％のｎ−ブチルアクリレート、およびメチル水素マレエート、エチル水素マレエート、プロピル水素マレエート、ブチル水素マレエート、またはそれらの２つ以上の組み合わせから選択された２〜５重量％の１，４−ブテン二酸のモノエチルエステル・コモノマーから誘導され、そして前記共重合体が約４５，０００〜約６５，０００のＭnおよび約２．５〜約５の多分散性を有する、上記１〜４のいずれか一項に記載の組成物。
6.  酸硬化部分が前記共重合体の約１〜５重量％を占め、そしてメチル水素マレエート、エチル水素マレエート、プロピル水素マレエート、ブチル水素マレエート、またはそれらの２つ以上の組み合わせである、上記１〜５のいずれか一項に記載の組成物。
7.  硬化剤、添加剤、および任意選択的に追加のポリマーをさらに含む上記１〜６のいずれか一項に記載の組成物であって、前記添加剤が酸化防止剤、内側離型剤、スコーチ防止剤、可塑剤、加硫促進剤、フィラー、またはそれらの２つ以上の組み合わせを含み、前記追加のポリマーがエチレン・アルキルアクリレート共重合体、ポリアクリレート共重合体、またはそれらの組み合わせを含み、そして前記組成物が、任意選択的に、硬化させられたまたは後硬化させられた組成物である組成物。
8.  硬化剤、第２ポリマー、および任意選択的に添加剤を含む上記１〜６のいずれか一項に記載の組成物であって、前記第２ポリマーが熱硬化性樹脂、熱可塑性樹脂、またはそれらの組み合わせを含み、前記熱硬化性樹脂がエポキシ樹脂、フェノール樹脂、不飽和ポリエステル樹脂、ビニルエステル樹脂、またはそれらの組み合わせを含み、前記添加剤がフィラー、強化繊維、繊維構造体、またはそれらの２つ以上の組み合わせを含み、前記組成物が、任意選択的に、硬化させられた組成物である組成物。
9.  物品であって、
エチレン共重合体、硬化剤、添加剤、および任意選択的に追加のポリマーを含むかまたはそれらから製造される組成物を含み、前記エチレン共重合体が上記１〜６のいずれか一項に記載されたようなものであり、前記添加剤が酸化防止剤、内側離型剤、スコーチ防止剤、可塑剤、加硫促進剤、フィラー、またはそれらの２つ以上の組み合わせを含み、前記追加のポリマーがエチレン・アルキルアクリレート共重合体、ポリアクリレート共重合体、またはそれらの組み合わせを含み、そして物品が、等速ジョイントブーツ、Ｉ−シャフトブーツ、ハーフシャフトブーツ、スパークプラグブーツ、ホース、シール、ガスケット、ダンパー、ベルト、または点火ワイヤー外被を含むか、または
エチレン共重合体、硬化剤、第２ポリマー、および任意選択的に添加剤を含むかまたはそれらから製造される組成物を含み、前記エチレン共重合体が上記１〜６のいずれか一項に記載されたようなものであり、前記第２ポリマーが熱硬化性樹脂、熱可塑性樹脂、またはそれらの組み合わせを含み、前記熱硬化性樹脂がエポキシ樹脂、フェノール樹脂、不飽和ポリエステル樹脂、ビニルエステル樹脂、またはそれらの組み合わせを含み、前記添加剤がフィラー、強化繊維、繊維構造体、またはそれらの２つ以上の組み合わせを含み、そして物品が、プリント回路基板、ブレーキパッド、またはクラッチ面材を含む、物品。
10.  エチレンを、エチレン共重合体を製造するのに有効な条件下に第１アルキルアクリレート、第２の異なるアルキルアクリレート、および任意選択的に１，４−ブテン二酸またはその誘導体と接触させる工程を含む方法であって、
前記エチレン共重合体が上記１〜６のいずれか一項に記載されたようなものであり、
前記第１アルキルアクリレートがアルキル基中に１〜４個の炭素を有し、
前記第２アルキルアクリレートが前記第１アルキルアクリレートとは異なり、そしてアルキル基中に１〜４個の炭素を有し、
前記誘導体が前記酸の無水物、もしくはモノアルキルエステル中のアルキル基が１〜約６個の炭素原子を有する前記酸のモノアルキルエステル、またはそれらの２つ以上の組み合わせであり、かつ、
前記条件が１２０℃〜１８５℃または１４０℃〜１６５℃の温度、１９００〜２８１０ｋｇ／ｃｍ2または２０６５〜２８１０ｋｇ／ｃｍ2の圧力、および３０℃〜９０℃または５０℃〜９０℃のフィード温度を含む方法。
11.  前記エチレン共重合体を硬化剤、添加剤、追加のポリマー、またはそれらの２つ以上の組み合わせと組み合わせて配合組成物を製造する工程、任意選択的に前記配合組成物を所望の形状へ成形する工程、および前記配合組成物を同時にまたは逐次的に硬化させ、そして任意選択的に後硬化させる工程をさらに含む上記１０に記載の方法であって、
前記添加剤が酸化防止剤、内側離型剤、スコーチ防止剤、可塑剤、加硫促進剤、フィラー、またはそれらの２つ以上の組み合わせを含み、
前記追加のポリマーがエチレン・アルキルアクリレート共重合体、ポリアクリレート共重合体、またはそれらの組み合わせを含み、かつ、
前記物品が等速ジョイントブーツ、Ｉ−シャフトブーツ、ハーフシャフトブーツ、スパークプラグブーツ、ホース、シール、ガスケット、ダンパー、ベルト、または点火ワイヤー外被を含む方法。
12.  前記エチレン共重合体を硬化剤、第２ポリマー、もしくは添加剤、またはそれらの２つ以上の組み合わせと組み合わせて配合組成物を製造する工程、前記配合組成物を物品へ二次加工する工程、および前記物品を硬化させる工程とをさらに含む上記１０に記載の方法であって、
前記添加剤がフィラー、強化繊維、繊維構造体、またはそれらの２つ以上の組み合わせを含み、
前記第２ポリマーが熱硬化性樹脂、熱可塑性樹脂、またはそれらの組み合わせを含み、前記熱硬化性樹脂がエポキシ樹脂、フェノール樹脂、不飽和ポリエステル樹脂、ビニルエステル樹脂、またはそれらの組み合わせを含み、
前記物品がプリント回路基板、ブレーキパッド、またはクラッチ面材を含み、かつ、
前記二次加工する工程がコーティング、積層、モールディング、押出、フィラメント・ワインディング、カレンダー掛け、またはそれらの２つ以上の組み合わせを含む方法。